【手続補正書】
【提出日】平成27年7月30日(2015.7.30)
【手続補正１】
【補正対象書類名】明細書
【補正対象項目名】００２３
【補正方法】削除
【補正の内容】
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】変更
【補正の内容】
【００２５】
(1)  40原子%以上の Zn、35原子%超55原子%以下のMgを含有し、さらに、元素群BをAl、Ca、Y又はLaとした時、Ca単独で0.03〜15原子％以下、あるいはCaと元素群Bより選択される他の元素の1種又は2種以上を合計で0.03〜15原子％以下含有し、残部が不可避不純物より構成される合金めっき層を有することを特徴とする溶融Mg-Zn系合金めっき鋼材。
【手続補正４】
【補正対象書類名】明細書
【補正対象項目名】００２６
【補正方法】変更
【補正の内容】
【００２６】
(2)  40原子%以上の Zn、35原子%超55原子%以下のMgを含有し、さらに、元素群BをAl、Ca、Y又はLaとした時、Ca単独で2〜15原子％以下、あるいはCaと元素群Bより選択される他の元素の1種又は2種以上を合計で2〜15％原子以下含有し、残部が不可避不純物より構成される合金めっき層を有することを特徴とする溶融Mg-Zn系合金めっき鋼材。
【手続補正５】
【補正対象書類名】明細書
【補正対象項目名】００２７
【補正方法】変更
【補正の内容】
【００２７】
(3)  元素群AをSi、Ti、Cr、Cu、Fe、Ni、Zr、Nb、Mo又はAgとした時、さらに、元素群Aの元素の1種又は2種以上の合計を0.03〜5原子%含有する（1）又は（2）に記載の溶融Mg-Zn系合金めっき鋼材。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】変更
【補正の内容】
【００３０】
(4)  （1）〜（3）のいずれかに記載の溶融めっき層中に、金属間化合物Zn3Mg7が含有され、X線強度比（（X線回折角2θ(0〜90°)に現れる全ての回折ピーク強度（ただし、回折角387°は除く）総和中で、Zn3Mg7の回折ピーク強度（ただし回折角38.7°は除く）が占める割合）で10％以上であることを特徴とする溶融Mg-Zn系めっき鋼材。
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】変更
【補正の内容】
【００３２】
(5) めっき層と鋼材界面に、Ni、Cu、Sn、Cr、Co又はAgから選ばれる１種又は２種以上のプレめっき層を有することを特徴とする（1）〜（4）のいずれかに記載の溶融Mg-Zn系合金めっき鋼材。
(6)  （1）〜（4）のいずれかに記載のめっき合金より構成される溶融めっき層を有するめっき鋼材を、前記めっき合金の融点乃至めっき合金の融点＋100℃の範囲内に加熱、1分以内保持し、その後、冷却設備にて、水冷又はミスト水冷を行うことを特徴とする（1）〜（5）のいずれかに記載の溶融Mg-Zn系合金めっき鋼材の製造方法。
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】０１１１
【補正方法】変更
【補正の内容】
【０１１１】
【表１】
2015143399.tif 000001
【手続補正１５】
【補正対象書類名】明細書
【補正対象項目名】０１１２
【補正方法】変更
【補正の内容】
【０１１２】
【表２】
2015143399.tif 000002
【手続補正１６】
【補正対象書類名】明細書
【補正対象項目名】０１１３
【補正方法】変更
【補正の内容】
【０１１３】
【表３】
2015143399.tif 000003
【手続補正１７】
【補正対象書類名】明細書
【補正対象項目名】０１１４
【補正方法】変更
【補正の内容】
【０１１４】
【表４】
2015143399.tif 000004
【手続補正１８】
【補正対象書類名】明細書
【補正対象項目名】０１１５
【補正方法】変更
【補正の内容】
【０１１５】
【表５】
2015143399.tif 000005
【手続補正１９】
【補正対象書類名】明細書
【補正対象項目名】０１１６
【補正方法】変更
【補正の内容】
【０１１６】
【表６】
2015143399.tif 000006
【手続補正２０】
【補正対象書類名】明細書
【補正対象項目名】０１４２
【補正方法】変更
【補正の内容】
【０１４２】
【表９】
2015143399.tif 000007
【手続補正２１】
【補正対象書類名】特許請求の範囲
【補正対象項目名】全文
【補正方法】変更
【補正の内容】
【特許請求の範囲】
【請求項１】
40原子%以上の Zn、35原子%超55原子%以下のMgを含有し、さらに、元素群BをAl、Ca、Y又はLaとした時、Ca単独で0.03〜15原子％以下、あるいはCaと元素群Bより選択される他の元素の1種又は2種以上を合計で0.03〜15原子％以下含有し、残部が不可避不純物より構成される合金めっき層を有することを特徴とする溶融Mg-Zn系合金めっき鋼材。
【請求項２】
40原子%以上の Zn、35原子%超55原子%以下のMgを含有し、さらに、元素群BをAl、Ca、Y又はLaとした時、Ca単独で2〜15原子％以下、あるいはCaと元素群Bより選択される他の元素の1種又は2種以上を合計で2〜15％原子以下含有し、残部が不可避不純物より構成される合金めっき層を有することを特徴とする溶融Mg-Zn系合金めっき鋼材。
【請求項３】
元素群AをSi、Ti、Cr、Cu、Fe、Ni、Zr、Nb、Mo又はAgとした時、さらに、元素群Aの元素の1種又は2種以上の合計を0.03〜5原子%含有する請求項１又は２に記載の溶融Mg-Zn系合金めっき鋼材。
【請求項４】
請求項１〜３のいずれか１項に記載の溶融めっき層中に、金属間化合物Zn3Mg7が含有され、X線強度比（（X線回折角2θ(0〜90°)に現れる全ての回折ピーク強度（ただし、回折角387°は除く）総和中で、Zn3Mg7の回折ピーク強度（ただし回折角38.7°は除く）が占める割合）で10％以上であることを特徴とする溶融Mg-Zn系めっき鋼材。
【請求項５】
めっき層と鋼材界面に、Ni、Cu、Sn、Cr、Co又はAgから選ばれる１種又は２種以上のプレめっき層を有することを特徴とする請求項１〜４のいずれか１項に記載の溶融Mg-Zn系合金めっき鋼材。
【請求項６】
請求項１〜４のいずれか１項に記載のめっき合金より構成される溶融めっき層を有するめっき鋼材を、前記めっき合金の融点乃至めっき合金の融点＋100℃の範囲内に加熱、1分以内保持し、その後、冷却設備にて、水冷又はミスト水冷を行うことを特徴とする請求項１〜５のいずれか１項に記載の溶融Mg-Zn系合金めっき鋼材の製造方法。